(57)【要約】【課題】　製造、使用、廃棄の段階全体で環境への負荷を少なくし、さらには自動車内装材あるいは建材の用途で使用可能にするために曲げ強さが強く、高温高湿下での曲げ強さの保持率も高い繊維系ボード及びその製造方法を提供する。【解決手段】　天然繊維にバインダとしてポリ乳酸系樹脂が混在し、見かけ密度が０．２ｇ／ｃｍ3 以上である。好ましくは、ポリ乳酸系樹脂のカルボキシル末端量は１０当量／ｔ以下である。ポリ乳酸系樹脂にはポリカルボジイミド化合物が添加される。原料ペレットの状態での残存モノマー量が５００ｐｐｍ以下のポリ乳酸系樹脂を用いる。【選択図】　図１
2004130796.tif 000002
【特許請求の範囲】
【請求項１】
天然繊維にバインダとしてポリ乳酸系樹脂が混在し、見かけ密度が０．２ｇ／ｃｍ3 以上であることを特徴とする繊維系ボード。
【請求項２】
前記ポリ乳酸系樹脂のカルボキシル末端量が１０当量／ｔ以下である請求項１に記載の繊維系ボード。
【請求項３】
前記ポリ乳酸系樹脂にポリカルボジイミド化合物が添加されている請求項２に記載の繊維系ボード。
【請求項４】
原料ペレットの状態での残存モノマー量が５００ｐｐｍ以下のポリ乳酸系樹脂を用いた請求項１〜３のいずれかに記載の繊維系ボード。
【請求項５】
下式により計算される曲げ強さが初期値として３０ＭＰａ以上である請求項１〜４のいずれかに記載の繊維系ボード。
　　　　　　　　　曲げ強さ（ＭＰａ）＝３ＰＬ／２Ｗｔ2 
　　　　　　　　　　　Ｐ：最大曲げ荷重（Ｎ）
　　　　　　　　　　　Ｌ：支点間距離（ｍｍ）
　　　　　　　　　　　Ｗ：試験片の幅（ｍｍ）
　　　　　　　　　　　ｔ：試験片の厚さ（ｍｍ）
【請求項６】
５０℃、９５％ＲＨの高温高湿下で１２００時間放置した後の曲げ強さの初期値に対する保持率が２０％以上である請求項５に記載の繊維系ボード。
【請求項７】
前記ポリ乳酸系樹脂の混率が１０〜９０重量％である請求項１〜６のいずれかに記載の繊維系ボード。
【請求項８】
原料ペレットの状態での残存モノマー量が５００ｐｐｍ以下のポリ乳酸系樹脂を溶融紡糸により繊維化し、該ポリ乳酸系樹脂の繊維を天然繊維を混繊してシート状にし、これを加熱加圧成型することを特徴とする繊維系ボードの製造方法。
【請求項９】
前記ポリ乳酸系樹脂にポリカルボジイミド化合物を混練した後、該ポリ乳酸系樹脂を溶融紡糸により繊維化する請求項８に記載の繊維系ボードの製造方法。
【発明の詳細な説明】
【技術分野】
【０００１】
　本発明は自動車内装材用途あるいは建築材料用途に用いる繊維系ボード及びその製造方法に関するものである。
【背景技術】
【０００２】
　繊維材料に熱可塑性繊維を混在した繊維積層体を加熱加圧成型してなる繊維系ボードは、例えば、ドアトリム基材、インナーパネル、ピラーガーニッシュ、リヤパッケージ、天井基材、衝撃吸収材、吸音材等の自動車内装材としてや、壁材、床材、床下の衝撃吸収材、断熱材等の建材として使用されている。
【０００３】
　また、近年地球的規模での環境問題に対して、廃棄時の環境負荷軽減の観点から生分解性を有する繊維系ボードとして、天然繊維とセルロース系の生分解性プラスチックを混在してなる繊維系ボードが開示されている（例えば、特許文献１参照。）。
【０００４】
　しかしながら、セルロース系の生分解性プラスチックは、製造段階での環境への影響度を考えたとき、溶剤を多量に必要とするという問題がある。このような溶剤としては、例えば、植物からセルロースを単離するプロセスで使用されるアルカリ溶媒、セルロース誘導体を合成する時に使用されるジメチルアセトアミド、ジメチルスルホキシド、Ｎ−メチルモルホリン−Ｎ−オキシド等、繊維化する際に使用される二硫化炭素、塩化メチレン等が挙げられる。
【０００５】
　したがって、セルロース系の生分解性プラスチックは非石油系の生分解性プラスチックでありながら、製造プロセスにおいては石油系溶剤を多量に使用しており、それを用いた繊維系ボードの製造、使用、廃棄の段階を全体で考えたとき、環境への負荷は少なくはないことが問題であった。
【特許文献１】特開２０００−１２７１１７号公報
【発明の開示】
【発明が解決しようとする課題】
【０００６】
　本発明の目的は、かかる従来技術の欠点を鑑み、製造、使用、廃棄の段階全体で環境への負荷を少なくし、さらには自動車内装材あるいは建材の用途で使用可能にするために曲げ強さが強く、高温高湿下での曲げ強さの保持率も高い繊維系ボード及びその製造方法を提供することにある。
【課題を解決するための手段】
【０００７】
　本発明は、かかる課題を解決するために、次のような手段を採用する。
【０００８】
　（１）天然繊維にバインダとしてポリ乳酸系樹脂が混在し、見かけ密度が０．２ｇ／ｃｍ3 以上であることを特徴とする繊維系ボード。
　（２）上記繊維系ボードにおいて、前記ポリ乳酸系樹脂のカルボキシル末端量が１０当量／ｔ以下であることを特徴とする繊維系ボード。
　（３）上記繊維系ボードにおいて、前記ポリ乳酸系樹脂にポリカルボジイミド化合物が添加されていることを特徴とする繊維系ボード。
　（４）上記繊維系ボードにおいて、原料ペレットの状態での残存モノマー量が５００ｐｐｍ以下のポリ乳酸系樹脂を用いたことを特徴とする繊維系ボード。
　（５）上記繊維系ボードにおいて、下式により計算される曲げ強さが初期値として３０ＭＰａ以上であることを特徴とする繊維系ボード。
　　　　　　　　　曲げ強さ（ＭＰａ）＝３ＰＬ／２Ｗｔ2 
　　　　　　　　　　　Ｐ：最大曲げ荷重（Ｎ）
　　　　　　　　　　　Ｌ：支点間距離（ｍｍ）
　　　　　　　　　　　Ｗ：試験片の幅（ｍｍ）
　　　　　　　　　　　ｔ：試験片の厚さ（ｍｍ）
　（６）上記繊維系ボードにおいて、５０℃、９５％ＲＨの高温高湿下で１２００時間放置した後の曲げ強さの初期値に対する保持率が２０％以上であることを特徴とする繊維系ボード。
　（７）上記繊維系ボードにおいて、前記ポリ乳酸系樹脂の混率が１０〜９０重量％である繊維系ボード。
　（８）原料ペレットの状態での残存モノマー量が５００ｐｐｍ以下のポリ乳酸系樹脂を溶融紡糸により繊維化し、該ポリ乳酸系樹脂の繊維を天然繊維を混繊してシート状にし、これを加熱加圧成型することを特徴とする繊維系ボードの製造方法。
　（９）上記繊維系ボードの製造方法において、前記ポリ乳酸系樹脂にポリカルボジイミド化合物を混練した後、該ポリ乳酸系樹脂を溶融紡糸により繊維化することを特徴とする繊維系ボードの製造方法。
【発明の効果】
【０００９】
　本発明によれば、天然繊維とポリ乳酸系樹脂との組み合わせにより、製造、使用、廃棄の段階全体で環境への負荷を少なくし、さらには自動車内装材あるいは建材の用途で使用可能にするために曲げ強さが強く、高温高湿下での曲げ強さの保持率も高い繊維系ボードを提供することができる。
【発明を実施するための最良の形態】
【００１０】
　本発明の繊維ボードにおいて、主材料の天然繊維としては、各種のセルロース系繊維、例えば木質系や草本系のセルロース系繊維を採用することができる。具体的には、(a) 木材パルプ、(b) バガス、ムギワラ、アシ、パピルス、タケ類等のイネ科植物パルプ、(c) 木綿、(d) ケナフ、ローゼル、アサ、アマ、ラミー、ジュート、ヘンプ等の靱皮繊維、(e) サイザルアサ、マニラアサ等の葉脈繊維等が挙げられる。
【００１１】
　これらのうちでも、一年草であって熱帯地方および温帯地方での成長が極めて早く容易に栽培できる草本類に属するケナフから採取される繊維を採用することが、天然資源の有効活用の面、リサイクルの面から好ましい。特にケナフの靱皮にはセルロース分が６０％以上と高い含有率で存在していることから、ケナフ靱皮から採取されるケナフ繊維の利用が好ましい。
【００１２】
　一方、天然繊維のバインダーとしては、天然物を原料とし生分解性を有するポリ乳酸系樹脂を使用する。ポリ乳酸系樹脂は非石油系の生分解性プラスチックであると共に、製造工程においても石油系の溶剤をほとんど使用しないために、繊維系ボードの製造、使用、廃棄の段階を全体で考えたとき、環境への負荷を少なくすることができる。また、ポリ乳酸系樹脂は生分解性プラスチックの中でも融点が１７０℃程度であって適度な耐熱性を有すると共に成型性に優れ、天然繊維との接着性にも優れている。さらに、ポリ乳酸系樹脂はボードに成型した後の曲げ強さおよび老化特性も優れており、特に高温高湿下で放置した後の曲げ強さの低下が少ない。
【００１３】
　本発明においてポリ乳酸系樹脂とは、乳酸ホモポリマーの他、乳酸コポリマー、ブレンドポリマーを含むものである。ポリ乳酸系樹脂の重量平均分子量は、一般に５〜５０万である。また、ポリ乳酸系樹脂におけるＬ−乳酸単位とＤ−乳酸単位との構成モル比Ｌ／Ｄは、１００／０〜０／１００のいずれであっても良いが、高い融点を得るにはＬ乳酸およびＤ乳酸のいずれかの単位を７５モル％以上含み、さらに高い融点を得るにはＬ乳酸およびＤ乳酸のいずれかの単位を９０モル％以上含むことが好ましい。
【００１４】
　乳酸コポリマーは、乳酸モノマーまたはラクチドと共重合可能な他の成分とが共重合されたものである。このような他の成分としては、２個以上のエステル結合形成性の官能基を持つジカルボン酸、多価アルコール、ヒドロキシカルボン酸、ラクトン等、及びこれらの種々の構成成分よりなる各種ポリエステル、各種ポリエーテル、各種ポリカーボネート等が挙げられる。
【００１５】
　また、ポリ乳酸系樹脂の分子量増大を目的として、少量の鎖延長剤を添加しても良い。例えば、ヘキサメチレンジイソシアネート、イソホロンジイソシアネート、キシリレンジイソシアネート、ジフェニルメタンジイソシアネートなどのジイソシアネート化合物を添加して高分子量化したり、あるいはカーボネート化合物を用いて脂肪族ポリエステルカーボネートを得るようにしても良い。さらに、ポリ乳酸系樹脂の性質を損なわない範囲で、難燃剤、帯電防止剤、酸化防止剤等の添加剤や粒子を含有しても良い。
【００１６】
　本発明の繊維系ボードは見かけ密度が０．２ｇ／ｃｍ3 以上であるように成型される。見かけ密度を０．２ｇ／ｃｍ3 以上にすることにより、自動車内装材用途、建築材料用途で使用するために必要な曲げ強さを具備することができる。特に、これら用途において良好な曲げ強さを得るためには、見かけ密度は０．４ｇ／ｃｍ3 以上、さらに好ましくは０．６ｇ／ｃｍ3 以上であると良い。なお、見かけ密度の測定方法は以下の方法で実施したものである。
　見かけ密度〔ｇ／ｃｍ3 〕＝（繊維系ボードの重量〔ｇ〕）／（繊維系ボードの体積〔ｃｍ3 〕）
【００１７】
　ここで、繊維系ボードの重量〔ｇ〕は２０℃、６５％ＲＨの標準状態で２４時間放置後の重量とする。一方、繊維系ボードの体積〔ｃｍ3 〕は、１０ｃｍ×１０ｃｍの試験片の厚みｔ〔ｃｍ〕を荷重をかけない状態で測定し、下式により求めるものとする。
　繊維系ボードの体積〔ｃｍ3 〕＝１０ｃｍ×１０ｃｍ×ｔ〔ｃｍ〕
【００１８】
　また、本発明では、繊維系ボード中に存在するポリ乳酸系樹脂のカルボキシル末端量が１０当量／ｔ（トン）以下であることが好ましい。該カルボキシル末端量が１０当量／ｔ以下であると、ポリ乳酸系樹脂の加水分解を抑制でき、繊維系ボードの老化特性、特に高温高湿下で放置した後の曲げ強さの低下を抑えることができる。
【００１９】
　ポリ乳酸系樹脂のカルボキシル末端量を１０当量／ｔ以下にする方法としては、例えば、脂肪族アルコールやアミド化合物などの縮合反応型化合物や、カルボジイミド化合物、エポキシ化合物、オキサゾリン化合物、オキサジン化合物、アジリジン化合物などの付加反応型の化合物などをポリ乳酸系樹脂のカルボキシル末端に反応させて封鎖すれば良い。後者の付加反応型の化合物を用いれば、例えば、アルコールとカルボキシル基の脱水縮合反応による末端封鎖のように余分な副生成物を反応系外に排出する必要がないため、ポリ乳酸系樹脂を溶融成型する際に付加反応型の化合物を添加・混合・反応させることができるため、実用的に十分高い分子量や耐熱性および耐加水分解性を兼ね備えた反応生成物を得るにあたり有利である。
【００２０】
　上記付加反応型化合物の中でもポリ乳酸系樹脂にカルボジイミド化合物を添加する方法が好ましい。乳酸ポリマーまたはそれに含まれるオリゴマーの反応活性末端をカルボジイミド化合物で封鎖することにより、ポリマー中の反応活性末端を不活性化し、ポリ乳酸系樹脂の加水分解を抑制するのである。ここで言うカルボジイミド化合物は、例えば特開平１１−８０５２２号公報記載のようにジイソシアネート化合物を重合したものが好適に用いられるが、中でも４，４’−ジシクロヘキシルメタンカルボジイミドの重合体やテトラメチルキシリレンカルボジイミドの重合体やその末端をポリエチレングリコール等で封鎖したものが好ましい。
【００２１】
　乳酸ポリマーまたはそれに含まれるオリゴマーの反応活性末端は水酸基やカルボキシル基があるが、カルボジイミド化合物はカルボキシル基の封鎖性に優れている。カルボジイミド化合物の添加量は、カルボキシル末端量に対して決めることができるが、ラクチド等の残存オリゴマーも加水分解によりカルボキシル末端を生じることから、ポリマーのカルボキシル末端だけでなく、残存オリゴマーやモノマー由来のものも併せたトータルカルボキシル末端量の２倍当量以下とすることが好ましい。末端封鎖によりトータルカルボキシル末端濃度をポリ乳酸系樹脂全体に対して１０当量／ｔ以下にすると耐加水分解性を飛躍的に向上することができる。
【００２２】
　また、本発明の繊維系ボードに用いるポリ乳酸系樹脂中に残存するモノマー量は、原料ペレットの状態で、２０００ｐｐｍ以下、好ましくは１０００ｐｐｍ以下、さらに好ましくは５００ｐｐｍ以下であると良い。ポリ乳酸系樹脂を製造する重合方法において、モノマー／ポリマーの反応平衡により、相当量のモノマー（ラクチド）の一部や低分子量（オリゴマー）がポリマー系に残存する。この残存モノマーや低分子量オリゴマーが最終製品（成形品、フィルム、繊維など）に存在すると１種の可塑剤或いは加水分解のトリガーとして作用し、経時的な強度劣化を促進する原因となる。またラクチドは昇華性物質であり、例えば繊維の紡糸工程で昇華し、ダイスやノズルに付着して糸切れの原因になったり、昇華物が異臭の原因になったりする。このために、ポリマー系に残存するモノマーはできるだけ低減させる必要がある。低モノマー化の方法としては、例えば特許第３０５５４２２号公報に記載されているモノマーを昇華させる方法や特開平９−１１０９６７号公報に記載されている溶剤による洗浄処理などがある。
【００２３】
　本発明の繊維系ボードは、特に自動車内装材用途、建築材料用途などに用いる場合は、曲げ強さが初期値で３０ＭＰａ以上あることが好ましい。この曲げ強さとは以下の式により計算される。
　　　　　　　　　曲げ強さ（ＭＰａ）＝３ＰＬ／２Ｗｔ2 
　　　　　　　　　　　Ｐ：最大曲げ荷重（Ｎ）
　　　　　　　　　　　Ｌ：支点間距離（ｍｍ）
　　　　　　　　　　　Ｗ：試験片の幅（ｍｍ）
　　　　　　　　　　　ｔ：試験片の厚さ（ｍｍ）
【００２４】
　また、本発明の繊維系ボードにおいて、５０℃、９５％ＲＨの高温高湿下で１２００時間放置した後の曲げ強さの保持率が初期値の２０％以上であることが好ましい。曲げ強さの保持率を２０％以上とすることにより、繊維系ボードの使用環境を考慮した場合、材料としての長期間の信頼性を高くすることができ、ボードの変形または破壊に対する耐久性を増すことができる。これらの耐久特性を向上するためには、５０℃、９５％ＲＨの高温高湿下で１２００時間放置した後の曲げ強さの保持率は初期値の３０％以上であることが好ましい。
【００２５】
　また、本発明の繊維系ボード中のポリ乳酸系樹脂の混率は１０〜９０重量％が好ましい。１０〜９０重量％の範囲内であれば該ボードの剛性、曲げ強さ、風合いなどの要求に応じて任意に選ぶことができる。この混率を１０重量％以上とすることによりバインダーとしての役割を十分に果たすことができ、初期の曲げ強さを３０ＭＰａ以上とすることができ、自動車内装材用途や建築材料用途として適したものとなる。また、混率を９０重量％以下とすることにより該ボードの性質がポリ乳酸系樹脂単独の性質とは異なり剛性、曲げ強さの高い、自動車内装材用途や建築材料用途として適した繊維系ボードとすることができる。ポリ乳酸系樹脂の混率のより好ましい範囲は２０〜６０重量％であり、最も好ましい範囲は３０〜５０重量％である。
【００２６】
　本発明の繊維系ボードの製造方法は、特に限定されるものではないが、例えば以下の方法を採用することができる。
【００２７】
　まず、天然繊維を解繊し５０ｍｍ程度にカットする。一方、ポリ乳酸系樹脂を溶融紡糸して繊度６デシテックス程度の繊維とし捲縮を付与した後、５０ｍｍ程度にカットする。ポリ乳酸系樹脂には溶融紡糸前にポリカルボジイミド化合物を混練すると良い。これら天然繊維とポリ乳酸繊維とを均一に混合し、分散させて繊維積層体とする。これをポリ乳酸繊維の融点以上に加熱加圧し成型する。その際にポリ乳酸繊維を溶融させ、天然繊維同士または天然繊維とポリ乳酸繊維を接着させることにより、充分な剛性、曲げ強さを有する繊維系ボードを得ることができる。
【００２８】
　本発明の繊維系ボードの形状は平板に限定されるものではなく、表面に凹凸の模様を付けたもの、曲面を付けたものなどのプレス金型に所望の形状を付けることにより任意の形状に付形されたものも含むものとする。
【００２９】
　得られた繊維系ボードは、例えば、ドアトリム基材、インナーパネル、ピラーガーニッシュ、リヤパッケージ、天井基材、衝撃吸収材、吸音材等自動車の内装材として、壁材、床材、床下の衝撃吸収材、断熱材等の建材として好適に利用される。
【００３０】
　上述した繊維系ボードの製造方法において、ポリ乳酸系樹脂は必ずしも繊維化する必要はなく、上記のように繊維化する以外に、ポリ乳酸粉末、フレーク、ペレット、フィルムにして、これを主原料の天然繊維と固体または溶融状態で混合し、溶融圧縮成型する方法を採ることもできる。
【００３１】
　図１は、本発明の繊維系ボードの一例を示すものである。図１において、１は天然繊維であり、２はポリ乳酸系樹脂である。この繊維系ボードは、ポリ乳酸系樹脂２をバインダとして天然繊維１を板状に押し固めたものである。勿論、本発明の繊維系ボードは、その形状が特に限定されるものではなく、得ようとする物品の形状に応じて加工することが可能である。
【実施例】
【００３２】
　以下、本発明の実施例を説明する。なお、実施例中の測定方法には以下の方法を用いた。
【００３３】
　Ａ．トータルカルボキシル末端濃度
　特開２００１−２６１７９７号公報記載のように、秤量したサンプルを含水率５％に調整したｏ−クレゾールに溶解し、ジクロロメタンを適量添加した後、０．０２規定のＫＯＨメタノール溶液で滴定した。この時、乳酸２量体であるラクチド等のオリゴマーは加水分解しカルボキシル末端を生じるため、ポリマーのカルボキシル末端およびモノマー由来のカルボキシル末端の両方を合計したカルボキシル末端濃度を求めた。
【００３４】
　Ｂ．曲げ強さ
　作成した繊維系ボードから幅Ｗ５０ｍｍ、長さ１５０ｍｍの試験片Ｓを採取する。このとき、試験片Ｓの板厚をｔ（ｍｍ）とする。図２に示すように、試験片Ｓを支点間距離Ｌ＝１００ｍｍで支えた状態で支点間中心に荷重速度５０ｍｍ／分にて荷重Ｐを加える。ここで、支点及び荷重作用点の曲率半径Ｒは３．２ｍｍとする。そして、試験片Ｓを屈曲させるのに要した最大曲げ荷重Ｐを測定し、下式により曲げ強さを求める。その平均値をその試験片Ｓの曲げ強さとした。
　　　　　　　　　曲げ強さ（ＭＰａ）＝３ＰＬ／２Ｗｔ2 
【００３５】
　Ｃ．モノマー量測定
　試料をアセトニトリルに浸漬して抽出した液を、溶媒にアセトニトリル、ポリマー系逆相分配カラム、ＵＶ検出器を用いて液体クロマトグラフにより分析し、絶対検量線法でモノマー量を算出した。
【００３６】
　実施例１
　ポリ乳酸系樹脂を公知の方法で繊維化し、捲縮付与後カットして繊度６．６デシテックス、長さ５１ｍｍの短繊維を得た。このときカルボキシル末端濃度は４０当量／ｔであった。このポリ乳酸繊維とケナフ靱皮繊維を６５ｍｍにカットしたものを３０：７０の重量比で混綿、開繊してシート状にしたものを積層し、目付１６００ｇ／ｍ2 の積層体を得た。この積層体を２枚の金型の間に厚さ２．３ｍｍのスペーサと共に挟み込み、２３０℃加熱下のプレス機で圧力２．４ＭＰａ、１分間加熱加圧成型を行った。
【００３７】
　得られた繊維系ボードの目付は１５００ｇ／ｍ2 、厚さ２．３ｍｍ、見かけ密度０．６５ｇ／ｃｍ3 、曲げ強さは３３ＭＰａであった。また、該ボード中のポリ乳酸系樹脂のカルボキシル末端濃度は４５当量／ｔであった。該ボードを５０℃、９５％ＲＨの高温高湿下で１２００時間処理したところ、曲げ強さは７．７ＭＰａとなり、保持率は２３％であった。
【００３８】
　実施例２
　実施例１のポリ乳酸系樹脂にポリカルボジイミド化合物として日清紡社製の熱可塑性ポリカルボジイミド“カルボジライト”ＨＭＶ−８ＣＡ（カルボジイミド１当量／カルボジイミド２７８ｇ）を用い、混練した。添加量はカルボキシル末端量に対し１．０倍当量（ポリ乳酸系樹脂に対して１．０ｗｔ％）とした。実施例１と同様に短繊維化したところカルボキシル末端濃度は検出限界である５当量／ｔ以下であった。その他は実施例１と同様にして繊維系ボードを得た。
【００３９】
　得られた繊維系ボードの目付は１６００ｇ／ｍ2 、厚さ２．３ｍｍ、見かけ密度０．７０ｇ／ｃｍ3 、曲げ強さは４３ＭＰａであった。また、該ボード中のポリ乳酸系樹脂のカルボキシル末端濃度は検出限界である５当量／ｔ以下であった。該ボードを５０℃、９５％ＲＨの高温高湿下で１２００時間処理したところ、曲げ強さは１７ＭＰａとなり、保持率は３９％であった。
【００４０】
　実施例３
　重量平均分子量（Ｍｗ）１２１０００、融点（Ｔｍ）１７５．８℃、モノマー量４８７ｐｐｍのポリ乳酸系樹脂にポリカルボジイミド化合物として日清紡社製の熱可塑性ポリカルボジイミド“カルボジライト”ＨＭＶ−８ＣＡ（カルボジイミド１当量／カルボジイミド２７８ｇ）を用い、混練した。添加量はカルボキシル末端量に対し１．０倍当量（ポリ乳酸系樹脂に対して１．０ｗｔ％）とした。実施例１と同様に短繊維化したところカルボキシル末端濃度は検出限界である５当量／ｔ以下であった。その他は実施例１と同様にして繊維系ボードを得た。
【００４１】
　得られた繊維系ボードの目付は１６００ｇ／ｍ2 、厚さ２．３ｍｍ、見かけ密度０．７０ｇ／ｃｍ3 、曲げ強さは４０ＭＰａであった。また、該ボード中のポリ乳酸系樹脂のカルボキシル末端濃度は検出限界である５当量／ｔ以下であった。該ボードを５０℃、９５％ＲＨの高温高湿下で１２００時間処理したところ、曲げ強さは１６．５ＭＰａとなり、保持率は４１％であった。
【００４２】
　実施例４
　ポリ乳酸とケナフ靱皮繊維を５０：５０の重量比で用いたこと以外は実施例１と同様にして繊維系ボードを得た。得られたボードの目付は１５００ｇ／ｍ2 、厚さ２．３ｍｍ、見かけ密度０．６５ｇ／ｃｍ3 、曲げ強さは５９ＭＰａであった。また、該ボード中のポリ乳酸系樹脂のカルボキシル末端濃度は４５当量／ｔであった。該ボードを５０℃、９５％ＲＨの高温高湿下で１２００時間処理したところ、曲げ強さは１７ＭＰａとなり、保持率は２９％であった。
【００４３】
　比較例１
　実施例１と同様にして目付２４０ｇ／ｍ2 の積層体を得た。この積層体を２枚の金型の間に厚さ２．３ｍｍのスペーサと共に挟み込み、２３０℃加熱下のプレス機で圧力２．４ＭＰａ、１分間加熱加圧成型を行った。得られた繊維ボードの目付は２３０ｇ／ｍ2 、厚さ２．３ｍｍ、見かけ密度０．１ｇ／ｃｍ3 、曲げ強さは３．２ＭＰａであった。また、該ボード中のポリ乳酸系樹脂のカルボキシル末端濃度は４５当量／ｔであった。該ボードを５０℃、９５％ＲＨの高温高湿下で１２００時間処理したところ、曲げ強さは０．６３ＭＰａとなり、保持率は２０％であった。
【００４４】
　上記実施例及び比較例で得られた結果をまとめて表１に示す。
【００４５】
【表１】
2004130796.tif 000003
【図面の簡単な説明】
【００４６】
【図１】本発明の繊維系ボードの一例を示す斜視断面図である。
【図２】本発明における曲げ強さの測定方法を示す説明図である。
【符号の説明】
【００４７】
　１　天然繊維
　２　ポリ乳酸系樹脂
　Ｌ　支点間距離
　Ｐ　荷重
　Ｓ　試験片
【図１】
2004130796.tif 000004
【図２】
2004130796.tif 000005